Способ очистки сточных вод от ионов тяжелых металлов
METHOD FOR WASTEWATER TREATMENT FROM HEAVY METAL IONS

Изобретение относится к технологии очистки воды, в частности к очистке сточных вод от ионов тяжелых металлов сорбцией.
Известен способ очистки сточных вод от тяжелых металлов и органических веществ (SU №1560483, C02F 1/28, Б.И. N 16, 1990 г.), включающий обработку золой и отделение осадка осаждением, в котором сточные воды последовательно обрабатывают сначала золой, содержащей оксид кальция 30-50%, до значения водородного показателя 8,75-9,25, а затем золой, содержащей оксид кальция 3-5%, до значения водородного показателя 6,5.
Недостатком данного способа является большой расход сорбента в связи с малой сорбционной емкостью золы по отношению к ионам тяжелых металлов и сложностью технологического процесса.
Известен способ очистки сточных вод от ионов металла (RU №2588233 C02F 1/28, 01.07.2015), который основан на обработке сточных вод напрягающим цементом, который добавляют в сточную воду, перемешивают и через 10 минут отделяют осадок.
Недостатком данного способа является большой расход сорбента и необходимость отделения осадка.
Наиболее близким по технической сущности к заявляемому техническому решению является выбранный за прототип способ очистки сточных вод от ионов тяжелых металлов, включающей обработку сорбентом, в качестве сорбента используют гипс, модифицированный кристаллами йодида калия, а очистка осуществляется путем отстаивания в присутствии готовых изделий с размерами 20×20×20 мм (RU №270072, C02F 1/28, B01J 20/28, 01.02.2018).
Недостатком данного способа является большой расход сорбента.
Задачей, на решение которой направлено заявляемое изобретение, является уменьшение расхода сорбента.
Поставленная задача в предлагаемом решении достигается тем, что в способе очистки сточных вод от ионов тяжелых металлов путем отстаивания в присутствии сорбента, модифицированного кристаллами йодида калия, в качестве сорбента используют продукты твердения магнезиальных вяжущих, полученных при затворении оксида магния одномолярными растворами хлористого магния, с размером 10×10×10 мм.
ПРИМЕР КОНКРЕТНОГО ВЫПОЛНЕНИЯ.
2
Предлагаемый способ осуществляется следующим образом. В качестве сорбента используют высокопрочные продукты твердения магнезиальных вяжущих, которые получают при затворении оксида магния (MgO) одномолярными растворами хлористого магния (MgCl×6HO) и модифицируют кристаллами йодида калия.
2
2
Сорбент получают следующим образом: в однородную смесь, полученную при затворении оксида магния (MgO) одномолярными растворами хлористого магния (MgCl×6НО), замешивают кристаллы йодида калия (KI) в 10%-ном соотношении от массы (MgCl×6НО). Смесь разливают в формы с кубическими ячейками размерами 10×10×10 мм. Результатом схватывания модифицированной смеси являются продукты твердения магнезиальных вяжущих, модифицированные кристаллами йодида калия.
3
Очистке подвергались сточные воды, содержащие ионы тяжелых металлов. Обработку проводят в реакторе объемом 10 м. Продукты твердения магнезиальных вяжущих, модифицированных кристаллами йодида калия в количестве 40 мг/л помещают в реактор, наполненный сточной водой. Отбор проб проводился после 12 часов контакта сорбента со сточной водой. Определялась концентрация ионов меди, свинца и кадмия. Контроль за степенью очистки воды от ионов тяжелых металлов проводился на атомно-абсорбционном спектрометре.
В таблице приведены полученные результаты по качеству очистки сточных вод, по которым видно, что уменьшение массы предлагаемого сорбента на 6 г не влияет на качество очистки по сравнению с прототипом.